content_image/918111.jpg content_image/918112.jpg
 本発明は、ＰＡＳが本来有する耐熱性を損なうことなく、ポリマー鎖末端に反応性官能 基が多く導⼊された新規なＰＡＳを提供することを課題とするものである。 【課題を解決するための⼿段】 

【００１０】 

 そこで本発明者らは、上記の課題を解決すべく鋭意検討した結果、有機極性溶媒中でス ルフィド化剤とジハロゲン化芳⾹族化合物を反応させてＰＡＳを得る際、反応性官能基を 有するモノハロゲン化化合物とアルカリ⾦属⽔酸化物を特定の条件で添加することにより 、主鎖分解を抑制しつつ、⾼い耐熱性が発現すると共に、ポリマー鎖末端に反応性官能基 が多く導⼊されたＰＡＳが得られることを⾒出し、本発明に⾄った。 

【００１１】 

 すなわち、本発明は、以下のとおりである。 １．有機極性溶媒中、硫⻩源とジハロゲン化芳⾹族化合物とを反応させてポリアリーレン スルフィドを製造する際に、反応系内の硫⻩原⼦１モルに対し、下記⼀般式（Ａ）で表さ れる反応性官能基Ｗを有するモノハロゲン化化合物を、０．１モルを越え０．４モル以下 、かつアルカリ⾦属⽔酸化物を、１．２モルを超え２．０モル以下の範囲内で反応させる ことを特徴とするポリアリーレンスルフィドの製造⽅法。 

【００１２】 

【化１】 

<img src='content_image/918111.jpg'>

【００１３】 

（式（Ａ）中、Ｖはハロゲンを⽰し、Ｗはカルボキシル基、ヒドロキシル基、酸無⽔物基 、イソシアネート基、エポキシ基、アミノ基、アミド基、アセトアミド基、スルホン酸基 、スルホンアミド基、シラノール基、アルコキシシラン基、アルデヒド基、アセチル基、 またはそれらの誘導体から選ばれる官能基を⽰す。） 

２．前記反応性官能基Ｗを有するモノハロゲン化化合物を、反応系内の硫⻩原⼦１モルに 対し、０．２モルを越え０．３５モル以下の範囲内で反応させることを特徴とする１記載 のポリアリーレンスルフィドの製造⽅法、 

３．⼀般式（Ｂ）で表される構造を有し、官能基含有量が５００μｍｏｌ／ｇ以上であっ て、かつ融点が２７０℃以上であることを特徴とするポリアリーレンスルフィド、 

【００１４】 

【化２】 

<img src='content_image/918112.jpg'>

【００１５】 

（ここで、⼀般式（Ｂ）におけるＷは、カルボキシル基、ヒドロキシル基、酸無⽔物基、 イソシアネート基、エポキシ基、アミノ基、アミド基、アセトアミド基、スルホン酸基、 スルホンアミド基、シラノール基、アルコキシシラン基、アルデヒド基、アセチル基、ま たはそれらの誘導体から選ばれる官能基であり、ｍは５以上の整数を表す。） 

４．下記で定義される末端官能基率が８５％以上であることを特徴とする３記載のポリア リーレンスルフィド、 

末端官能基率（％）＝（官能基含有量（ｍｏｌ／ｇ）／（１／数平均分⼦量（ｇ／ｍｏｌ ）×２））×１００（％） 

５．塩素含有量が３５００ｐｐｍ以下であることを特徴とする３〜４のいずれかに記載の ポリアリーレンスルフィド、 

